(57)【要約】【課題】  積層体の弾性を改善することである。積層体の延伸挙動を決定する弾性フィルムが薄いフィルム厚を有し、かつ延伸後に出来るだけ完全に戻る改善された弾性の積層体の提供。【解決手段】  この課題は、エラストマー支持層および少なくとも１枚の被覆層を有する同時押出成形された弾性フィルム、および不織布よりなる少なくとも１枚の繊維製外側層より成り、該被覆層が該支持層に比較して薄い層厚を有しそして該外側層が該被覆層の上に貼合されている弾性積層体において、被覆層が、エラストマー支持層と同様に熱可塑性樹脂と相違して室温で引張り応力をかけた後に際立った弾性構成要素を有しそして表面特性を変性させるための添加物を含有するエラストマー材料よりなることを特徴とする、上記弾性積層体によって解決される。【特許請求の範囲】
【請求項１】
エラストマー支持層および少なくとも１枚の被覆層を有する同時押出成形された弾性フィルム、および
不織布よりなる少なくとも１枚の繊維製外側層
より成り、該被覆層が該支持層に比較して薄い層厚を有しそして該外側層が該被覆層の上に貼合されている弾性積層体において、被覆層が、エラストマー支持層と同様に熱可塑性樹脂と相違して室温で引張り応力をかけた後に際立った弾性構成要素を有しそして表面特性を変性させるための添加物を含有するエラストマー材料よりなることを特徴とする、上記弾性積層体。
【請求項２】
被覆層のためのエラストマー材料、および熱可塑性エラストマーよりなる支持層がエラストマーのポリウレタンまたはオレフィン性エラストマーまたはこれらエラストマーの混合物よりなるブロックコポリマーの群から選択される熱可塑性エラストマーよりなる、請求項１に記載の弾性積層体。
【請求項３】
被覆層のエラストマー材料が支持層のエラストマー材料に一致する、請求項１または２に記載の弾性積層体。
【請求項４】
支持層が該支持層と被覆層との間の接着性を改善するための添加物を含有する、請求項１〜３のいずれか一つに記載の弾性積層体。
【請求項５】
被覆層が表面特性を変性するための添加物として粘着防止剤および／または滑剤を含有する、請求項１〜４のいずれか一つに記載の弾性積層体。
【請求項６】
被覆層が添加物としてポリマー、好ましくはポリオレフィン、ポリオレフィンまたはポリスチレンのコポリマー、無機系充填剤、無機系粘着防止剤、滑剤またはこれらの物質の混合物を含有する、請求項１〜５のいずれか一つに記載の弾性積層体。
【請求項７】
被覆層中に含まれる非弾性添加物の成分を被覆層の質量を規準として５０重量％より少ない、好ましくは３０重量％より少ない、請求項５または６に記載の弾性積層体。
【請求項８】
弾性支持層が２０μｍ〜２００μｍの厚さを有しそして弾性被覆層の厚さが２０μｍより薄い、請求項１〜７のいずれか一つに記載の弾性積層体。
【請求項９】
繊維製外側層が弾性フィルムの被覆層と平面で接合されている、請求項１〜８のいずれか一つに記載の弾性積層体。
【請求項１０】
繊維製外側層が、被覆層と点状または線状接触面で接合されているかまたは熱接合によって接合されている、請求項１〜９のいずれか一つに記載の弾性積層体。
【請求項１１】
外側層の不織布材料が非弾性繊維よりなり、該繊維は延伸後に著しい残留変形を有しそして外側層は延伸可能な領域を有し、該領域が互いに噛み合ったプロフィール用ロールの間で屈曲した形状のロール間隙で積層体を横方向延伸することによって製造される、請求項１〜１０のいずれか一つに記載の弾性積層体。
【請求項１２】
外側層の延伸可能領域が、積層体が４Ｎ／ｃｍより小さい延伸力で少なくとも１００％程延伸可能であるように決められている、請求項１１に記載の弾性積層体。
【請求項１３】
弾性フィルムが三層構造でありそして弾性フィルムの両側に不織布よりなる繊維製外側層が貼合されている、請求項１〜１２のいずれか一つに記載の弾性積層体。
【発明の詳細な説明】
【技術分野】
【０００１】
本発明は、
ａ）エラストマー支持層および少なくとも１枚の被覆層を有する同時押出成形された弾性フィルム、および
ｂ）不織布よりなる少なくとも１枚の繊維製外側層
より成り、該被覆層が該支持層に比較して薄い層厚を有しそして該外側層が該被覆層の上に貼合されている弾性積層体に関する。このような弾性積層体は締めつけバンドおよび赤ん坊のおむつ用の弾性小バンドに適している。この弾性積層体からは更に包帯材料を製造できる。他の用途には、帽子、スポーツ用サポーター等の弾性帯状物としての用途がある。
【０００２】
上記の特徴を有する弾性積層体はドイツ実用新案出願第２９８２５０１８Ｕ１号明細書から公知である。この積層体は、弾性支持層と非粘着性の被覆層とを有する共押出成形された弾性フィルムを含有している。被覆層は、支持層として作用する余り弾性のない半結晶質または非晶質ポリマーよりなる。好ましくはこの被覆層は弾性がなく、かつポリオレフィンよりなる。実質的に可塑成形可能な被覆層は、支持層の弾性材料と繊維製外側層との間に良好な接着をもたらしそして主な教示範囲内では必要と考えられ、それ故に弾性フィルムをロールから引き出されそして貼合工程に送られそしてそこで不織布層と接合され得る。しかしながら非エラストマー被覆層は弾性積層体の延伸挙動にマイナスの影響を及ぼす。該被覆層は、延伸後に弾性積層体が完全には戻らず残留延伸を残すのに寄与する。この効果は被覆層が厚ければ厚いほどおよび剛性があればあるほど大きい。それ故に公知の方法の範囲においてはできるだけ薄い被覆層を載せそして可塑延伸可能な被覆層のマイナス効果を厚いエラストマー支持層によって相殺している。
【発明の開示】
【発明が解決しようとする課題】
【０００３】
これらの背景のもとで、本発明の課題は、積層体の弾性を改善することである。積層体の延伸挙動を決定する弾性フィルムは薄いフィルム厚を有するべきであり、かつ延伸後に出来るだけ完全に戻るべきである。
【課題を解決するための手段】
【０００４】
この課題は、本発明に従って、弾性フィルムの被覆層が、エラストマー支持層と同様に熱可塑性樹脂と相違して室温で引張り応力をかけた後に際立った弾性構成要素を有しそして表面特性を変性させるための添加物を含有するエラストマー材料よりなることによって解決される。肉眼では、例えば４００％だけ可逆的に延伸後にはフィルムの表面にフィルムの変化を示す凸部、ミクロ構造またはその他の構造が確認できない。被覆層中の適当の添加物によってフィルムの表面は、フィルムが粘着せずかつ良好に加工できる様に変性することができる。フィルムの多層構造によって添加物は弾性フィルムの縁領域で効果的に濃厚化される。弾性フィルムの全体質量を基準として表面特性を変性するための僅かな量の添加物は弾性フィルムの延伸特性に影響しない。
【０００５】
上塗り層および支持層のための弾性物質は、エラストマーのポリウレタンまたはオレフィン性エラストマーまたはこれらエラストマーの混合物よりなるブロックコポリマーの群から選択される熱可塑性エラストマーよりなり得る。ブロックコポリマーとしては特にスチレン／イソプレン−、ブタジエン−またはエチレン−ブチレン／スチレン−ブロックコポリマー（ＳＩＳ、ＳＢＳまたはＳＥＢＳ）が適している。オレフィン性エラストマーとしては例えばエチレン−プロピレン−エラストマー、エチレン−プロピレン−ジエン−ポリマー−エラストマーおよびメタロセン用いて製造したポリオレフィンエラストマーを使用することができる。更にエラストマーの組成はエチレン−酢酸ビニル−エラストマーも含有し得る。被覆層のエラストマー材料は支持層のエラストマー材料に相当し得る。
【０００６】
支持層は横断面において均一な組成または種々の組成の領域を有し得る。後者の場合には、物質組成および領域の厚さによって支持層の弾性挙動を変質させることができる。横断面に沢山の領域がある支持層は簡単に製造される。例えば押出成形された多層のフィルム管状物を高温で集めて平らなフィルム帯状物とし、その際にフィルム管状物の内部に置かれる層が溶融されて平らにおかれたフィルム帯状物の核領域となる。
【０００７】
更に支持層は支持層と被覆層との間の接着性を改善するための添加物を含有していてもよい。支持層が物質組成に関して相違する領域を有する限り、添加物は被覆層との境界にある支持層の縁領域にだけ含まれているのが好ましい。被覆層は好ましくは表面特性を変性させるための添加物として粘着防止剤および／または滑剤を含有する。これら添加物はきれいにする効果を示しそして不織布との接着を実質的に困難にする。添加物としてはポリマー添加物、特にポリオレフィン、ポリオレフィンとポリスチレンとのコポリマーが適している。一般に、エラストマーと多かれ少なかれ相容性のないポリマーが適している。添加物としては更に無機系充填剤、特にタルクまたはチョークを用いることができる。更に粘着防止剤、例えば二酸化珪素、珪酸塩、炭酸カルシウムが適している。滑剤としてはまた脂肪酸アミドも用いることができる。上記の添加物は単独成分としてまたは混合物として使用することができる。本発明の特に有利な一つの実施態様によれば添加物はポリスチレンまたはタルクとポリプロピレンとの混合物またはＥＶＡと滑剤との組合せよりなる。被覆層中の添加物の量的割合は実験によって確かめることができる。被覆層中に含まれる添加物の割合は被覆層の質量を規準として５０重量％より少ない。被覆層中に含まれる非エラストマー添加物の割合は被覆層の質量を規準として３０重量％より少ないのが有利である。
【０００８】
エラストマー支持層は２０μｍ〜２００μｍの厚さを有していてもよい。エラストマー被覆層の厚さは２０μｍより薄いのが有利である。
【０００９】
繊維製外側層と被覆層との接合は色々な方法で行うことができる。第一の特に有利な方法は、繊維製外側層を弾性フィルムの被覆層と平面接合するものである。更に本発明においては、繊維製外側層が、被覆層と点状または線状接触面で接合されているかまたは熱接合によって接合されている。
【００１０】
“不織布”は、摩擦および／または凝集力および／または接着によって結合されている、方向配向しているかまたはランダム配置されている繊維よりなるフリース状態を称する。フリース状態は機械的に圧縮でもできる。更に繊維を熱的にまたは粉末状で塗布されたホットメルト接着剤によって接合されていてもよい。外側層の不織布はエラストマー繊維で構成されていてもよい。本発明の一つの他の実施態様は、外側層の不織布材料が非弾性繊維よりなり、該繊維は延伸後に著しい残留変形を有しそして外側層は延伸可能な領域を有し、該領域が互いに噛み合ったプロフィール用ロールの間で屈曲した形状のロール間隙で積層体を横方向延伸することによって製造されている。外側層の延伸可能領域が、積層体が４Ｎ／ｃｍより小さい延伸力でｃｍ幅の試験用帯状物を基準として少なくとも１００％程延伸可能であるように決められている。
【００１１】
本発明の特に有利な実施態様によれば、弾性フィルムが支持層並びに支持層の両側に弾性被覆層を有しそして弾性フィルムの両側にそれぞれ不織布よりなる繊維製外側層が貼合されている。弾性フィルムの支持層は横断面において均一な組成、または物質組成に関して相違する沢山の領域を有していてもよい。
【国際調査報告】
2008506559.tif 000002
2008506559.tif 000003
2008506559.tif 000004
2008506559.tif 000005
2008506559.tif 000006
2008506559.tif 000007
2008506559.tif 000008
2008506559.tif 000009